(57)【要約】  【課題】  ヒータにおいて電力の無駄が生じる可能性を低減する。  【解決手段】  本発明のヒータ１０は、セラミック体１と、セラミック体１の内部に設けられた発熱抵抗体２と、金属筒３と、セラミック体１の外周面および金属筒３の内周面の間に充填された充填剤４と、セラミック体１の端面に接するようにして金属筒３内に長さ方向に直交するように設けられた板部材５とを備えており、板部材５は、熱伝導率が金属筒３の熱伝導率および充填剤４の熱伝導率よりも小さいことを特徴とする。熱伝導率が小さい板部材５がセラミック体１の端面に設けられていることによって、ヒータ１０の端面に熱が到達しにくくなる。そのため、被加熱物の加熱に寄与せずに放熱等によって逃げてしまう熱の発生を抑制できる。その結果、ヒータ１０において電力の無駄が生じる可能性を低減することができる。【選択図】  図１
2015008130.tif 000002
【特許請求の範囲】
【請求項１】
棒状または筒状のセラミック体と、該セラミック体の内部に設けられた発熱抵抗体と、前記セラミック体のうち少なくとも前記発熱抵抗体が設けられた部分の全体が挿入された金属筒と、前記セラミック体の外周面および前記金属筒の内周面の間に充填された充填剤と、前記セラミック体の端面に接するようにして前記金属筒内に長さ方向に直交するように設けられた板部材とを備えており、該板部材は、熱伝導率が前記金属筒の熱伝導率および前記充填剤の熱伝導率よりも小さいことを特徴とするヒータ。
【請求項２】
前記セラミック体との間に前記板部材を挟むようにして前記金属筒に設けられた金属蓋をさらに備えており、前記板部材は、前記金属蓋側の面が凹状に形成されていることを特徴とする請求項１に記載のヒータ。
【請求項３】
前記金属筒の長さ方向に直交する断面で見たときに、前記板部材の外周面と前記金属筒の内周面とは部分的に形状が一致して接しているとともに、前記板部材は、外周面に切欠き部を有していることを特徴とする請求項１または請求項２に記載のヒータ。
【請求項４】
前記板部材は、ヤング率が前記セラミック体のヤング率および前記金属筒のヤング率よりも小さいことを特徴とする請求項１乃至請求項３のいずれかに記載のヒータ。
【請求項５】
前記切欠き部に前記充填剤が充填されていることを特徴とする請求項３に記載のヒータ。
【請求項６】
前記板部材は、前記発熱抵抗体の発熱によって前記セラミック体に温度分布が生じた際に、前記セラミック体の前記端面のうち最も高温になる領域に対応するように前記切欠き部が設けられていることを特徴とする請求項５に記載のヒータ。
【請求項７】
前記板部材は、前記セラミック体側の面に凹部を有するとともに、該凹部に前記セラミック体の一部が挿入されていることを特徴とする請求項１乃至請求項６のいずれかに記載のヒータ。
【請求項８】
前記セラミック体が筒状であって、前記板部材は、前記セラミック体側の面に凸部を有するとともに該凸部が前記セラミック体に嵌っていることを特徴とする請求項１乃至請求項７のいずれかに記載のヒータ。
【請求項９】
前記充填剤は、粉体からなるとともに前記板部材に接しており、前記板部材は、樹脂からなるとともに一部が前記充填剤に入り込んでいることを特徴とする請求項１乃至請求項８のいずれかに記載のヒータ。
【請求項１０】
前記充填剤は、粉体からなるとともに前記板部材に接しており、前記板部材は、セラミックスからなるとともに一部が前記充填剤に入り込んでいることを特徴とする請求項１乃至請求項８のいずれかに記載のヒータ。
【発明の詳細な説明】
【技術分野】
【０００１】
本発明は、例えば、流体加熱用ヒータ、粉体加熱用ヒータまたは気体加熱用ヒータ等に利用されるヒータに関するものである。
【背景技術】
【０００２】
流体加熱用ヒータ、粉体加熱用ヒータまたは気体加熱用ヒータ等に利用されるヒータとして、例えば特許文献１に記載のセラミックシーズヒータが知られている。特許文献１に記載のセラミックシーズヒータは、金属製の有底筒状体と、有底筒状体の内部に設けられたセラミックヒータとを備えており、有底筒状体とセラミックヒータとの間には高熱伝導性を有する絶縁粉体が充填されている。
【先行技術文献】
【特許文献】
【０００３】
【特許文献１】特開平９−４６７９１号公報
【発明の概要】
【発明が解決しようとする課題】
【０００４】
特許文献１に記載のセラミックシーズヒータを用いた際に、有底筒状体の外周面のみを流体等の被加熱物に接触させて被加熱物を加熱した場合には、セラミックヒータから有底筒状体の端面に伝わった熱は被加熱物の加熱に寄与せずに、放熱等によって逃げてしまうことになる。そのため、被加熱物の加熱に用いる有底筒状体の外周面の温度上昇に時間がかかる可能性があった。その結果、セラミックシーズヒータにおいて電力の無駄が生じる可能性があった。
【０００５】
本発明はかかる問題点に鑑みてなされたものであり、その目的は、セラミックシーズヒータにおいて電力の無駄が生じる可能性を低減することにある。
【課題を解決するための手段】
【０００６】
本発明の一態様のヒータは、棒状または筒状のセラミック体と、該セラミック体の内部に設けられた発熱抵抗体と、前記セラミック体のうち少なくとも前記発熱抵抗体が設けられた部分の全体が挿入された金属筒と、前記セラミック体の外周面および前記金属筒の内周面の間に充填された充填剤と、前記セラミック体の端面に接するようにして前記金属筒内に長さ方向に直交するように設けられた板部材とを備えており、該板部材は、熱伝導率が前記金属筒の熱伝導率および前記充填剤の熱伝導率よりも小さいことを特徴とする。
【発明の効果】
【０００７】
本発明の一態様のヒータによれば、熱伝導率が金属筒の熱伝導率および充填剤の熱伝導率よりも小さい板部材がセラミック体の端面に接するようにして設けられていることによって、ヒータの端面に熱が到達しにくくなる。そのため、被加熱物の加熱に寄与せずに放熱等によって逃げてしまう熱の発生を抑制できる。その結果、ヒータにおいて電力の無駄が生じる可能性を低減することができる。
【図面の簡単な説明】
【０００８】
【図１】本発明のヒータの一実施形態の断面図である。
【図２】図１に示すヒータの変形例１を示す断面図である。
【図３】図１に示すヒータの変形例２のうち板部材および金属筒を金属筒の長さ方向に直交する断面で見た断面図である。
【図４】図１に示すヒータの変形例３を示す断面図である。
【図５】図１に示すヒータの変形例４を示す断面図である。
【図６】図１に示すヒータの変形例５を示す断面図である。
【発明を実施するための形態】
【０００９】
以下、本発明の一実施形態に係るヒータ１０について、図面を参照しながら説明する。
【００１０】
図１は、本発明のヒータ１０の実施形態の一例を示す断面図である。図１に示すように、このヒータ１０は、セラミック体１と、セラミック体１の内部に設けられた発熱抵抗体２と、セラミック体１のうち少なくとも発熱抵抗体２が設けられた部分が挿入された金属筒３と、セラミック体１と金属筒３との間に設けられた充填剤４と、セラミック体１の端面に設けられた板部材５と、金属筒３の端部を塞ぐ金属蓋６とを備えている。
【００１１】
＜セラミック体の構成＞
セラミック体１は、発熱抵抗体２を保護するために設けられる部材である。セラミック体１の形状は、棒状または筒状である。棒状としては、例えば円柱状または角柱状等が挙げられる。なお、ここでいう棒状とは、例えば、特定の方向に長く伸びた板状も含んでいる。筒状としては、例えば円筒状または角筒状が挙げられる。図１に示すヒータ１０においては、セラミック体１は円筒状である。
【００１２】
セラミック体１は、絶縁性のセラミック材料から成る。絶縁性のセラミック材料としては、例えばアルミナ、窒化珪素または窒化アルミニウムが挙げられる。特に、製造のしやすさの観点から、アルミナを用いることが好ましい。アルミナを用いた場合には、セラミック体１の熱伝導率は、例えば３０Ｗ／（ｍ・Ｋ）程度になる。セラミック体１が円筒状の場合には、セラミック体１の寸法は、例えば長さを１００ｍｍに、外径を２０ｍｍに、内径を１４ｍｍに設定することができる。
【００１３】
＜発熱抵抗体の構成＞
発熱抵抗体２は、発熱するための抵抗体であって、電流が流れることによって発熱する。発熱抵抗体２はセラミック体１の内部に設けられている。すなわち、発熱抵抗体２はセラミック体１に埋設されている。また、発熱抵抗体２の形状は線状である。本例のヒータ１０における発熱抵抗体２は、一端側と他端側との間で繰り返し折り返した折返し形状を有しており、それぞれの端部がリード７に接続されている。リード７は、セラミック体１の一端側に設けられており、外部に引き出されている。本実施形態においては、発熱抵抗体２の折り返し部がセラミック体１の他端側に設けられている。すなわち、リード７は、セラミック体１のうち発熱抵抗体２の折り返し部とは反対側の領域に設けられている。なお、図１においては、発熱抵抗体２が２本あるように見えるが、実際にはセラミック体１の内部をセラミック体１の外周に沿ってほぼ全周に設けられた１本の線である。
【００１４】
発熱抵抗体２は金属材料から成る。金属材料としては、例えばタングステン、モリブデンまたはレニウムが挙げられる。発熱抵抗体２の寸法は、例えば幅を１ｍｍに、全長を３０００ｍｍに、厚みを０．０２ｍｍに設定することができる。
【００１５】
＜金属筒の構成＞
金属筒３は、被加熱物に接触させて用いられる部材である。金属筒３は、筒状の部材である。筒状としては、例えば円筒状または角筒状が挙げられる。図１に示すヒータ１０においては、金属筒３は円筒状である。金属筒３には、セラミック体１のうち少なくとも発熱抵抗体２が設けられた部分の全体が挿入されている。本実施形態のヒータ１０においては、セラミック体１の全体が金属筒３に挿入されている。すなわち、金属筒３の内径はセラミック体１の外径よりも大きく、金属筒３の内周面とセラミック体１の外周面との間に
は、充填剤４を充填することができる程度の隙間が形成されている。
【００１６】
金属筒３は、一端側に突出部３１を備えている。突出部３１は金属筒３の内周面の全周から中心軸に向かって垂直方向に突出している。このように突出部３１が設けられていることによって、金属筒３の内部に挿入されたセラミック体１が一端側から抜け落ちてしまうことを防止できる。
【００１７】
金属筒３は、金属材料から成る。金属材料としては、例えばステンレス、アルミニウム、銅またはチタン等が挙げられる。特に加工性、強度および耐熱性の点から、ステンレスを用いることが好ましい。ステンレスを用いた場合には、金属筒３の熱伝導率は、例えば１６Ｗ／（ｍ・Ｋ）程度になる。金属筒３が円筒状の場合には、金属筒３の寸法は、例えば長さを１２０ｍｍに、外径を２５ｍｍに、内径を２３ｍｍに設定することができる。
【００１８】
＜充填剤の構成＞
充填剤４はセラミック体１と金属筒３との間の熱伝導を良好にするための部材である。充填剤４はセラミック体１の外周面および金属筒３の内周面の間に充填されている。充填剤４としては、例えば酸化マグネシウム等の酸化物あるいは銅またはアルミニウム等の金属粉を用いることができる。特に絶縁性、熱伝導性の点から、酸化マグネシウムを用いることが好ましい。酸化マグネシウムを用いた場合には、充填剤４の熱伝導率は、例えば５４Ｗ／（ｍ・Ｋ）程度になる。
【００１９】
また、充填剤４として、金属粉以外の金属も用いることができる。具体的には、充填剤４として、例えば、アルミニウム、亜鉛または錫等の金属を鋳込みで充填したものを用いてもよい。また、これらの金属に対してさらに、銅、マグネシウムまたはケイ素等を添加したものを鋳込みで充填したものを充填剤４として用いてもよい。充填剤４として鋳込みで充填したものを用いることによって、金属粉を用いた場合と比較して、充填剤４の充填率を高めることができる。そのため、充填剤４を介して金属筒３に熱を伝えやすくすることができるので、金属筒３の外周面の温度上昇にかかる時間を短くできる。
【００２０】
＜板部材の構成＞
板部材５は、セラミック体１の端面から外部に熱が逃げることを抑制するための部材である。板部材５は、板状の部材である。図１に示すヒータ１０においては、板部材５は円板状である。板部材５はセラミック体１の端面に接するようにして設けられている。また、板部材５は金属筒３の長さ方向に直交するように設けられている。図１に示すヒータ１０においては、板部材５は、セラミック体１の両端面に対応させて設けられている。板部材５のうち一端側に設けられた板部材５は、金属筒３の突出部３１とセラミック体１とに挟まれている。ここで、板部材５は、必ずしもセラミック体１の両端面に対応させて設けられる必要はなく、セラミック体１の一端面および他端面の少なくとも一方に設けられていればよい。特に、発熱抵抗体２における最高発熱部となる部位から見て、近い方のセラミック体１の端面に板部材５が設けられていることが好ましい。なお、板部材５をセラミック体１のうちリード７が引き出されている側に設ける際には、板部材５にリード７を通すための貫通孔を設けておく。
【００２１】
板部材５は、例えば樹脂またはセラミック材料（セラミックス）から成る。樹脂の材料としては、例えばフッ素樹脂を主成分とする熱伝導率の低い樹脂材料を用いることが好ましい。また、その他の樹脂材料としては、シリコーンまたはポリイミドを用いることができる。特に、２５０℃以上３５０℃未満で発熱させて発熱抵抗体２を用いる場合には、樹脂材料としてフッ素樹脂を用いることが好ましい。また、さらに発熱抵抗体２を高温に発熱させる場合には、板部材５としてセラミックスからなるものが好ましい。セラミック材料としては、アルミナまたは窒化珪素等を用いることができる。フッ素樹脂を主成分とす
る樹脂材料を用いた場合には、板部材５の熱伝導率は、例えば０．２５Ｗ／（ｍ・Ｋ）程度になる。また、フッ素樹脂を主成分とする樹脂材料を用いた場合には、板部材５の耐熱性は３５０℃程度である。この場合には、例えば、被加熱物として水等を金属筒３の外周面に接触させるようにしてヒータ１０を用いることができる。
【００２２】
本実施形態のヒータ１０においては、板部材５は、熱伝導率が金属筒３の熱伝導率および充填剤４の熱伝導率よりも小さい。熱伝導率が金属筒３の熱伝導率および充填剤４の熱伝導率よりも小さい板部材５がセラミック体１の端面に接するようにして設けられていることによって、セラミック体１の端面に伝わった熱が、板部材５によって熱伝導が妨げられることによって、外部に放熱されてしまうことを抑制できる。その結果、金属筒３の外周面を用いて被加熱物を加熱する場合に、より効率良く加熱することができるので、ヒータ１０において電力の無駄が生じる可能性を低減することができる。金属筒３の外周面を用いて被加熱物を加熱する具体例としては、ヒータ１０のうち金属筒３の外周面のみを外部の流路の内部に露出するように設けるとともに、流路に水等の液体を被加熱物として流して、この被加熱物をヒータ１０によって加熱する場合等が挙げられる。
【００２３】
板部材５の寸法は、例えば厚みを１〜１０ｍｍに設定することができる。板部材５として、フッ素樹脂を主成分とする樹脂材料を用いるとともに、発熱抵抗体２の温度が３００℃程度にまで上昇する場合には、厚みを３ｍｍ程度にしておくことが好ましい。これにより、セラミック体１の端面から熱が逃げてしまうことを抑制できる。
【００２４】
また、板部材５は、ヤング率がセラミック体１のヤング率および金属筒３のヤング率よりも小さいことが好ましい。これにより、ヒートサイクル下において、セラミック体１と板部材５との境界または金属筒３と板部材５との境界で熱応力が生じたとしても、この熱応力を板部材５において吸収することができる。これにより、セラミック体１または金属筒３に変形等が生じる可能性を低減できる。その結果、ヒートサイクル下におけるヒータ１０の信頼性を向上させることができる。
【００２５】
＜金属蓋の構成＞
金属蓋６は、セラミック体１の他端側に設けられた板部材５をセラミック体１に押し当てるように固定するための部材である。金属蓋６は、金属筒３の他端側に、金属筒３の中心軸に対して主面が垂直になるように、設けられている。金属蓋６は、例えば板状の部材である。金属蓋６はセラミック体１との間に板部材５を挟むようにして設けられている。金属蓋６の外周面の形状は金属筒３の内周面の形状に対応している。すなわち、金属筒３が円筒状の場合には、金属蓋６は円板状である。すなわち、金属蓋６は、金属筒３に嵌め込まれている。金属蓋６の外周面と金属筒３の内周面とはねじ止めによって固定されている。さらに、ねじ止めが緩むことを防止するために溶接によっても固定されている。これにより、金属蓋６を金属筒３に強固に固定できる。その結果、金属蓋６が金属筒３から外れてしまう可能性を低減できるので、セラミック体１が金属筒３内から外れてしまう可能性を低減できる。
【００２６】
金属蓋６は、金属材料から成る。金属材料としては、例えばステンレス、アルミニウム、銅またはチタン等が挙げられる。ここで、金属蓋６は金属筒３と同一の材料から成ることが好ましい。これにより、ヒートサイクル下において、金属蓋６および金属筒３に熱応力が生じることを抑制できる。金属蓋６をねじ止めによって金属筒３に固定する場合には、ねじ止めによって発生する応力に耐えうる程度の厚みが必要となることから、少なくとも金属蓋６が３ｍｍ以上の厚みであることが望ましい。好ましくは、金属蓋６の厚みが５ｍｍ程度であればよい。
【００２７】
＜変形例１＞
本発明のヒータ１０の変形例１について説明する。前述の実施形態のヒータ１０においては、板部材５の主面が平坦であったが、これに限られない。変形例１のヒータ１０においては、図２に示すように、板部材５のうち金属蓋６側の面の全体が凹んだ凹状に形成されている。これにより、板部材５と金属蓋６との間に部分的に隙間が生じることから、金属蓋６によって板部材５を固定しつつも板部材５から金属蓋６への熱伝導を低減することができる。その結果、ヒータ１０において電力の無駄が生じる可能性をさらに低減することができる。
【００２８】
板部材５のうち金属蓋６側の面を凹状にする際には、特に断面で見たときの形状を弧状にしておくことが好ましい。板部材５の表面を断面で見たときの形状を弧状にすることによって、板部材５において熱応力が集中する可能性を低減できる。
【００２９】
＜変形例２＞
本発明のヒータ１０の変形例２について説明する。前述の実施形態のヒータ１０においては、板部材５の外周面の形状が金属筒３の内周面の形状と一致していたが、これに限られない。変形例２のヒータ１０においては、金属筒３の長さ方向に直交する断面で見たときに、板部材５の外周面と金属筒３の内周面とが部分的に形状が一致している。そして、図３に示すように、板部材５が外周面に板部材５の中心に向って凹んだ切欠き部５０を有している。切欠き部５０が設けられることによって、板部材５の外周面の切欠き部５０と金属筒３との間には隙間が形成されている。これにより、ヒートサイクル下において、板部材５に熱応力が生じたとしても、板部材５が切欠き部５０の内側に撓むように変形することによって、板部材５に生じた熱応力を吸収することができる。これにより、ヒートサイクル下における板部材５の信頼性を向上させることができるので、ヒートサイクル下におけるヒータ１０の信頼性を向上させることができる。本変形例においては、切欠き部５０は板部材５の両主面に貫通している。
【００３０】
また、切欠き部５０に充填剤４が充填されていてもよい。これにより、金属筒３のうち板部材５を囲む領域に充填剤４を介して熱を伝えることができる。そのため、板部材５によってヒータ１０の端面側から熱が逃げることを抑制しつつ、金属筒３の全体に熱を伝えることができる。その結果、金属筒３における熱分布の偏りを低減することができる。
【００３１】
また、板部材５は、発熱抵抗体２の発熱によってセラミック体１に温度分布が生じた際に、セラミック体１の端面のうち最も高温になる領域に対応するように切欠き部５０が設けられており、この切欠き部５０に充填剤４が充填されていることが好ましい。セラミック体１の温度が高い領域に対応させるように、充填剤４が充填された切欠き部５０を設けることによって、セラミック体１のうち温度が高い領域から選択的に熱をヒータ１０の端面側から逃がすことができる。これにより、セラミック体１に生じた温度分布の偏りを低減することができるので、セラミック体１に熱応力が生じることを抑制できる。セラミック体１における温度分布は以下の方法で確認する。具体的には、セラミック体１を充填剤４、金属筒３および金属蓋６から分離させた状態で、発熱抵抗体２に電流を流すことによって発熱させる。この状態で赤外線カメラを用いてセラミック体１の温度分布を確認すればよい。
【００３２】
＜変形例３＞
本発明のヒータ１０の変形例３について説明する。前述の実施形態のヒータ１０においては、板部材５のうちセラミック体１側の面が平坦であったが、これに限られない。図４に示すように、板部材５が、セラミック体１側の面に凹部５１を有するとともに、凹部５１にセラミック体１の他端が挿入されていてもよい。これにより、セラミック体１と板部材５との位置合わせを容易に行なうことができる。凹部５１の寸法は、内径がセラミック体１の外径と等しくなるように設定されるとともに、深さが例えば０．５〜５ｍｍに設定
される。
【００３３】
＜変形例４＞
本発明のヒータ１０の変形例４について説明する。前述の実施形態のヒータ１０においては、板部材５のうちセラミック体１側の面が平坦であったが、これに限られない。図５に示すように、セラミック体１が筒状であって、板部材５は、セラミック体１側の面に凸部５２を有しており、この凸部５２がセラミック体１に嵌っていてもよい。すなわち、セラミック体１が円筒状の場合には、凸部５２は円柱状に形成される。なお、図５においては、凸部５２を透視して示している。これにより、セラミック体１の位置を凸部５２を利用して確実に固定することができるので、ヒータ１０を振動環境下において用いたときに、振動によってセラミック体１の位置がずれてしまうおそれを低減できる。
【００３４】
また、ヒータ１０の製造工程において、金属筒３の内部に凸部５２を有する板部材５を入れておくとともに、この板部材５の凸部５２に筒状のセラミック体１または端部に凹みを有するセラミック体１を嵌めることによって、セラミック体１の位置決めを容易に行なうことができる。凸部５２の寸法は、セラミック体１が円筒状の場合には、セラミック体１の内径よりも凸部５２の外径のほうが僅かに小さくなるように設定される。なお、ここでいう「僅かに小さく」とは、凸部５２をセラミック体１に嵌めることができる程度に、凸部５２が小さいことを意味している。凸部５２の高さは例えば０．５〜１０ｍｍに設定される。また、端部に凹みを有するセラミック体１を凸部５２に嵌めこむ場合には、セラミック体１の凹みの内径よりも凸部５２の外径の方が僅かに小さくなるように設定される。なお、ここでいう「僅かに小さく」とは、凸部５２をセラミック体１の凹みに嵌めることができる程度に凸部５２が小さいことを意味している。
【００３５】
さらに、凸部５２がフッ素樹脂またはシリコーン樹脂から成ることが好ましい。フッ素樹脂またはシリコーン樹脂等の白色材料を用いることによって、セラミック体１から発せられる放射熱を凸部で反射することができる。これにより、熱が凸部５２を伝わって端部から逃げてしまうおそれを低減できる。
【００３６】
＜変形例５＞
また、図６に示すように、板部材５が、セラミック体１側の面に凹部５１を有し、この凹部５１の内側に凸部５２を有しており、この凹部５１に筒状のセラミック体１の他端が挿入されるとともにセラミック体１が凸部５２に嵌っていることが好ましい。これにより、セラミック体１をより強固に固定することができるので、ヒータ１０を振動環境下で用いたときの信頼性をさらに向上させることができる。凸部５２の高さは、凹部５１の深さと異なっていても良いが、略同一とすることが好ましい。これにより、セラミック体１を保持する際に、板部材５の凹部５１からセラミック体１の内周面に働く力と板部材５の凸部５２から外周面に働く力とを略均等にすることができるので、セラミック体１の長期信頼性を向上できる。
【００３７】
＜変形例６＞
本発明のヒータ１０の変形例６について説明する。前述の実施形態のヒータ１０においては、板部材５として、例えば、成型した後に硬化させた樹脂から成る板部材５を金属筒３に挿入したものを用いていたことから、板部材５と充填剤４との境界が明確な面状になっていたが、これに限られない。すなわち、硬化前の板部材５を金属筒３に設けるとともに、粉末状の充填剤４を板部材５に接するように充填した後に、板部材５を硬化させてもよい。この場合には、板部材５の一部が充填剤４に入り込んだ構成にすることができる。
【００３８】
板部材５として、例えばシリコーンまたはエポキシ等の樹脂材料を用いた場合には、粉末状の充填剤４に樹脂からなる板部材５の一部が入り込んだ構成にすることができる。こ
れにより、充填剤４のうち板部材５の近傍に位置する部分が板部材５と金属筒３との隙間から外部に漏れてしまう可能性を低減できる。
【００３９】
また、板部材５として、例えばアルミナ等のセラミックスと無機ポリマーを主成分とするセラミック材料を用いた場合には、粉末状の充填剤４にセラミックスからなる板部材５の一部が入り込んだ構成にすることができる。これにより、充填剤４のうち板部材５の近傍に位置する部分が板部材５と金属筒３との隙間から外部に漏れてしまう可能性を低減できる。なお、ここでいうセラミックスとは、いわゆるファインセラミックス、セメントまたはガラス等を含む広義の意味のセラミックスである。
【００４０】
＜ヒータの製造方法＞
次に、本実施形態のヒータ１０の製造方法について説明する。
【００４１】
まず、Ａｌ２Ｏ３を主成分として、ＳｉＯ２、ＣａＯ、ＭｇＯおよびＺｒＯ２が合計で１０質量％以内になるように調製したアルミナ質セラミックグリーンシートを作製する。
【００４２】
そして、このアルミナ質セラミックグリーンシートの表面に、発熱抵抗体２と成る所定のパターンを導体ペーストを用いて形成する。導体ペーストを用いた発熱抵抗体２と成るパターンの形成方法としては、スクリーン印刷法等を用いることができる。発熱抵抗体２に用いる導体ペーストとしては、例えば、タングステン、モリブデンまたはレニウム等の高融点金属を主成分とする導電性ペーストを用いることができる。
【００４３】
一方、押出成型によって円筒状のアルミナ質セラミック成型体を成型する。そして、この円筒状のアルミナ質セラミック成型体に前述のパターン等を形成したアルミナ質セラミックグリーンシートをパターン等を形成した面を円筒状のアルミナ質セラミック成型体の表面に密着させるようにして巻き付けるとともに、同様の組成のアルミナ質セラミックスを分散させた密着液を塗布して密着させることによって、セラミック体１と成る成型体を得ることができる。
【００４４】
こうして、得られた成型体を１５００〜１６００℃の還元雰囲気中で焼成することによって、セラミック体１と発熱抵抗体２とを備えた焼結体を得ることができる。得られた焼結体に、さらにリード７を接続する。リード７をセラミック体１の一端側のうち内周面に接続する場合には、セラミック体１の一端側の内周面のうちリード７を取り付ける部分を焼成前に切り欠いておき、発熱抵抗体２の端部が露出するようにしておく。そして、焼成後に発熱抵抗体２の端部にめっき等を施した後にろう材等を用いてリード７を接続する。
【００４５】
さらに、リード７を接続した焼結体を金属筒３に挿入する。金属筒３の材料としては、例えばステンレス、アルミニウム、銅またはチタン等を用いることができる。図１に示すヒータ１０のように、セラミック体１の両端に板部材５が設けられた構成とする場合には、金属筒３の一端側にあらかじめ板部材５の一方を入れておき、この板部材５とセラミック体１の一端とが接触するように焼結体を挿入する。板部材５としては、例えばフッ素樹脂を主成分とする樹脂材料を用いる。このとき、一方の板部材５には、リード７を通すための貫通孔が設けられた板部材５を用いる。
【００４６】
さらに、セラミック体１の周方向における位置決めを行なうために、セラミック体１と金属筒３との間に、スペーサーを挿入する。スペーサーとしては、φ０．７５ｍｍ程度、長さが１０ｍｍ程度の円柱状の棒を４本準備して、セラミック体１の外周に沿って９０度の間隔で４か所に挿入する。そして、このスペーサーによって確保されたセラミック体１と金属筒３との間の隙間に充填剤４を充填する。充填剤４としては、例えば酸化マグネシウムを用いることができる。所定の量の充填剤４を充填した後に、スペーサーを除去して
、さらに充填剤４の充填を行なう。充填剤４によってセラミック体１と金属筒３との間の隙間を埋めた後に、他方板部材５を金属筒３に挿入する。さらに、板部材５をセラミック体１に押し付けるようにして、金属蓋６を金属筒３に挿入した後に、金属蓋６と金属筒３とを溶接する。
【００４７】
上記のようにして、上述の本実施形態のヒータ１０を得ることができる。
【実施例】
【００４８】
本発明のヒータ１０の実施例について説明する。Ａｌ２Ｏ３を主成分とし、ＳｉＯ２、ＣａＯ、ＭｇＯおよびＺｒＯ２が合計で１０質量％以内になるように調製したアルミナ質セラミックグリーンシートを準備し、この表面にタングステンとモリブデンとを主成分として成る発熱抵抗体２用の導体ペーストをスクリーン印刷法にて印刷した。具体的には、発熱抵抗体２として、幅１ｍｍの折り返し形状である発熱部とその両端部に接続された幅３ｍｍの引出し部とのパターンを形成した。
【００４９】
次に、アルミナ質セラミックグリーンシートのうち発熱抵抗体２用の導体ペーストを形成した側の面に、同様の組成からなるアルミナ質セラミックスを分散させた密着液を塗布し、別に準備した円筒状のアルミナ質セラミック成型体の周囲に、導体ペーストを形成した側の面を密着させるように巻きつけて成型体を作製した。
【００５０】
このようにして準備した成型体を１５００〜１６００℃の還元雰囲気中で焼成することで、焼結体を作製した。なお、セラミック体１の内周面のうちリード７を取り付ける部分を焼成前に切り欠いておき、発熱抵抗体２の端部が露出するようにしておいた。そして、発熱抵抗体２の端部に無電解めっきにてニッケルめっきを施した後に、リード７としてφ１．２ｍｍのニッケルワイヤーを、銀ろうを用いてろう付けした。
【００５１】
次に、ステンレスから成る金属筒３に、フッ素樹脂を主成分とする板部材５の一方を挿入する。そして、焼結体を金属筒３に挿入して、板部材５に押し当てた。さらに、スペーサーとしてφ０．７５ｍｍ程度、長さが１０ｍｍ程度の円柱状の棒を４本準備して、セラミック体１と金属筒３との間に、セラミック体１の外周に沿って９０度の間隔で４カ所に挿入した。このスペーサーによって確保されたセラミック体１と金属筒３との間の隙間に粒径が１００μｍ程度の酸化マグシウム粉を充填剤４として充填した。この時、充填密度を高めるためにタッピングを５００回行なった。充填剤４を所定の高さまで充填した後に、４か所のスペーサーを抜いて、さらに充填剤４の充填を行なった。その後、他方の板部材５をセラミック体１の他端側の端面に接するようにセットして、さらに板部材５を押さえ付けるように金属蓋６を取り付けた。金属蓋６と金属筒３との固定は金属蓋６の外周面と金属筒３の内周面に形成したねじ構造によって行ない、さらにねじが緩むことを防止するために金属蓋６と金属筒３との溶接を行なった。以上のようにして得られたヒータ１０を試料１とした。ここで、各部材の熱伝導率は、充填剤４（酸化マグシウム）が５４Ｗ／（ｍ・Ｋ）であり、金属筒３（ステンレス）が１６Ｗ／（ｍ・Ｋ）であり、板部材５（フッ素樹脂）が０．２５Ｗ／（ｍ・Ｋ）であった。
【００５２】
また、比較例として、板部材５を備えていないヒータを作製して試料２とした。板部材５を備えていないこと以外は試料１と同じ構成である。試料２のうち試料１において板部材５が設けられている部分には、充填剤４を充填した。
【００５３】
次に、試料１と試料２との比較を行なった。具体的には、試料１および試料２にそれぞれ電流を流して金属筒３における最高発熱部の温度を３００℃にまで上昇させて、これにかかる時間を測定した。また、金属蓋６の表面に熱電対を取り付けて、金属蓋６の温度を測定した。その結果、３００℃にまで上昇させるのに要した時間は、試料１が１４秒であ
り、試料２が１７秒であった。また、金属蓋６の温度は試料１においては９５℃までしか上昇しなかったのに対して、試料２においては１６０℃にまで上昇した。このことから、本発明の実施例である試料１においては、板部材５が設けられていることによって、金属蓋６に伝わる熱の量が低減されていることが確認できた。
【符号の説明】
【００５４】
１０：ヒータ
１：セラミック体
２：発熱抵抗体
３：金属筒
３１：突出部
４：充填剤
５：板部材
５０：切欠き部
５１：凹部
５２：凸部
６：金属蓋
７：リード
【図１】
2015008130.tif 000003
【図２】
2015008130.tif 000004
【図３】
2015008130.tif 000005
【図４】
2015008130.tif 000006
【図５】
2015008130.tif 000007
【図６】
2015008130.tif 000008